(57)【要約】  【課題】  レーザ光吸収剤の含有量を少なくして脱脂性の低下を抑えつつ効率的に貫通孔を形成することができ、また、寸法のばらつきを抑えて焼結させることが可能なセラミックグリーンシートを得ること。  【解決手段】  セラミックグリーンシート１は、レーザ光７を照射することによって貫通孔４が形成される、レーザ光吸収剤を含むセラミックグリーンシート１において、レーザ光７が照射される主面１ａと反対側の主面１ｂの表層にある第１層２およびその残部の第２層３を有しており、第１層２は、第２層３よりもレーザ光吸収剤の含有量が多く焼結開始温度が低い。【選択図】  図１
2010274424.tif 000002
【特許請求の範囲】
【請求項１】
レーザ光を照射することによって貫通孔が形成される、レーザ光吸収剤を含むセラミックグリーンシートにおいて、前記レーザ光が照射される主面と反対側の主面の表層にある第１層およびその残部の第２層を有しており、前記第１層は、前記第２層よりも前記レーザ光吸収剤の含有量が多く焼結開始温度が低いことを特徴とするセラミックグリーンシート。
【請求項２】
前記第１層に含まれるガラスの軟化点が前記第２層に含まれるガラスの軟化点よりも低いことを特徴とする請求項１に記載のセラミックグリーンシート。
【請求項３】
前記第１層は、脱脂を促進する還元剤を含んでいることを特徴とする請求項１または請求項２に記載のセラミックグリーンシート。
【請求項４】
前記還元剤が、酸化銅または酸化モリブデンであることを特徴とする請求項３に記載のセラミックグリーンシート。
【請求項５】
レーザ光を照射することによって貫通孔が形成される、レーザ光吸収剤を含むセラミックグリーンシートにおいて、前記レーザ光が照射される主面と反対側の主面に向かって、前記レーザ光吸収剤の含有量が多くなっているとともに焼結開始温度が低くなっていることを特徴とするセラミックグリーンシート。
【請求項６】
前記レーザ光が照射される主面から前記反対側の主面に向かって、ガラスの軟化点が低くなっていることを特徴とする請求項５に記載のセラミックグリーンシート。
【請求項７】
脱脂を促進する還元剤を含んでおり、該還元剤の含有量が前記レーザ光が照射される主面から対向する前記反対側の主面に向かって多くなっていることを特徴とする請求項５または請求項６に記載のセラミックグリーンシート。
【請求項８】
前記還元剤が、酸化銅または酸化モリブデンであることを特徴とする請求項７に記載のセラミックグリーンシート。
【請求項９】
請求項１乃至請求項８のいずれかに記載のセラミックグリーンシートにレーザ光を照射して貫通孔を形成し、次に該貫通孔に導電性ペーストを充填し、次に該導電性ペーストを充填した前記セラミックグリーンシートを複数枚積層して積層体を作製し、次に該積層体を焼成することを特徴とするセラミック多層基板の製造方法。
【発明の詳細な説明】
【技術分野】
【０００１】
本発明は、セラミックグリーンシートおよびそのセラミックグリーンシートを用いてセラミック多層基板を製造するセラミック多層基板の製造方法に関するものである。
【背景技術】
【０００２】
近年、セラミック多層基板は、高機能化、低価格化の要求にこたえるために、小型化されたものを低コストに製造する傾向がますます強まっている。このセラミック多層基板は、セラミックグリーンシートに導体ビア等の貫通導体を形成するための多数の貫通孔を形成し、それらの貫通孔に導体ペーストを充填した後、配線導体等となる導体パターンを形成し、複数のセラミックグリーンシートを積層し焼成することによって、作製される。
【０００３】
従来、貫通導体を形成する方法としては、形成する貫通導体の径と同程度の径を有する金属製のピン等によってセラミックグリーンシートを打ち抜く方法が採られていたが、近年の貫通導体の径の小径化に伴い、極細のピンの製造が困難になってきているとともに、製造できたとしても製造コストが高くなってきている。
【０００４】
そこで、ピンによる打ち抜き法に代わって、貫通孔の径のより微細化が可能な、レーザ光を用いた貫通孔の形成方法が採用されるようになってきている。レーザ光をセラミックグリーンシートに照射すると、レーザ光がセラミックグリーンシートに吸収されることにより照射部位の温度が上昇し、セラミックグリーンシートの原料が揮発することにより、貫通孔を形成することができる。
【０００５】
しかしながら、セラミックグリーンシートはレーザ光の吸収性が小さい場合が多いために、貫通孔を容易に形成できない場合がある。そこで、従来、セラミックグリーンシートにレーザ光吸収剤を添加する方法（例えば、特許文献１を参照）、セラミックグリーンシートの一方の面にレーザ光吸収剤を塗布し、他方の面側からレーザ光を照射することによって、レーザ光吸収剤の揮発力によりビアを形成するという方法（例えば、特許文献２）などが採られている。
【先行技術文献】
【特許文献】
【０００６】
【特許文献１】特開平７−106192号公報
【特許文献２】特開平２−303696号公報
【発明の概要】
【発明が解決しようとする課題】
【０００７】
しかしながら、上記の従来の技術において、特許文献１に記載された発明のように、セラミックグリーンシートにレーザ光吸収剤を添加した場合、レーザ光吸収剤の脱脂性が悪いため、セラミックグリーンシートの焼結性が低下したり、焼結温度が変化する。その結果、セラミック多層基板の反りが大きくなる、寸法精度が低下する、絶縁性が低下するといった不具合が生じる。そのため、セラミックグリーンシートに添加するレーザ光吸収剤の添加量を多くすることはできないという問題点があった。
【０００８】
また、特許文献２に記載された発明のように、セラミックグリーンシートの片面にレーザ光吸収剤を塗布する方法の場合、レーザ光吸収剤の塗布工程、および貫通孔の形成後にレーザ光吸収剤を除去するレーザ光吸収剤除去工程が必要となることから、製造工程の増加によってセラミック多層基板の製造コストが増大する。また、レーザ光による貫通孔の形成時に揮発したレーザ光吸収剤等の成分が、貫通孔の内壁、およびセラミックグリーンシートの主面における貫通孔の周囲に付着することにより、セラミックグリーンシートおよび導体ペーストの焼結性が低下し、その結果、セラミックグリーンシートの絶縁性の劣化等を引き起こすという問題点があった。
【０００９】
従って、本発明は、上記従来の問題点に鑑みて案出されたものであり、その目的は、レーザ光吸収剤の含有量を少なくして脱脂性の低下を抑えつつ効率的に貫通孔を形成することができ、また、寸法のばらつきを抑えて焼結させることが可能なセラミックグリーンシート、およびそのセラミックグリーンシートを用いてセラミック多層基板を製造するセラミック多層基板の製造方法を提供することである。
【課題を解決するための手段】
【００１０】
本発明のセラミックグリーンシートは、レーザ光を照射することによって貫通孔が形成される、レーザ光吸収剤を含むセラミックグリーンシートにおいて、前記レーザ光が照射される主面と反対側の主面の表層にある第１層およびその残部の第２層を有しており、前記第１層は、前記第２層よりも前記レーザ光吸収剤の含有量が多く焼結開始温度が低いことを特徴とするものである。
【００１１】
また、本発明のセラミックグリーンシートは、上記の構成において、前記第１層に含まれるガラスの軟化点が前記第２層に含まれるガラスの軟化点よりも低いことを特徴とするものである。
【００１２】
また、本発明のセラミックグリーンシートは、上記の構成において、前記第１層は、脱脂を促進する還元剤を含んでいることを特徴とするものである。
【００１３】
また、本発明のセラミックグリーンシートは、上記の構成において、前記還元剤が、酸化銅または酸化モリブデンであることを特徴とするものである。
【００１４】
また、本発明のセラミックグリーンシートは、上記の構成において、レーザ光を照射することによって貫通孔が形成される、レーザ光吸収剤を含むセラミックグリーンシートにおいて、前記レーザ光が照射される主面と反対側の主面に向かって、前記レーザ光吸収剤の含有量が多くなっているとともに焼結開始温度が低くなっていることを特徴とするものである。
【００１５】
また、本発明のセラミックグリーンシートは、上記の構成において、前記レーザ光が照射される主面から前記反対側の主面に向かって、ガラスの軟化点が低くなっていることを特徴とするものである。
【００１６】
また、本発明のセラミックグリーンシートは、上記の構成において、脱脂を促進する還元剤を含んでおり、該還元剤の含有量が前記レーザ光が照射される主面から対向する前記反対側の主面に向かって多くなっていることを特徴とするものである。
【００１７】
また、本発明のセラミックグリーンシートは、上記の構成において、前記還元剤が、酸化銅または酸化モリブデンであることを特徴とするものである。
【００１８】
本発明のセラミック多層基板の製造方法は、上記本発明のセラミックグリーンシートにレーザ光を照射して貫通孔を形成し、次に該貫通孔に導体ペーストを充填し、次に該導体ペーストを充填した前記セラミックグリーンシートを複数枚積層して積層体を作製し、次に該積層体を焼成することを特徴とするものである。
【発明の効果】
【００１９】
本発明のセラミックグリーンシートによれば、レーザ光を照射することによって貫通孔が形成される、レーザ光吸収剤を含むセラミックグリーンシートにおいて、レーザ光が照射される主面と反対側の主面の表層にある第１層およびその残部の第２層を有しており、第１層は、第２層よりもレーザ光吸収剤の含有量が多く焼結開始温度が低いことから、セラミックグリーンシートにおけるレーザ光吸収剤の含有量を少なくして脱脂性の低下を抑えつつ効率的に貫通孔を形成することができる。すなわち、レーザ光吸収剤を含む第１層を、セラミックグリーンシートのレーザ光が照射される主面と反対側の主面の表層に形成することによって、レーザ光吸収剤の含有量を少なくして焼結の際の脱脂性の低下を抑えることができる。
【００２０】
また、第１層の焼結開始温度を第２層よりも低くすることによって、第１層の焼結を第２層よりも早くして、第２層の焼結性に対する影響を抑えることができる。また、第１層が、第２層に対して拘束基板のように振る舞うため、第２層の寸法のばらつきを抑えることができる。すなわち、第２層が焼結を開始するときには、第１層は既に焼結を開始していることから、第１層の脱脂の影響が少なくなるため、第２層を充分に焼結することができることとなり、セラミックグリーンシートの絶縁性を改善することができる。また、第２層が焼結する温度では、第１層が第２層のＸＹ方向（平面方向）への収縮を抑制することができるため、セラミックグリーンシートを用いて作製したセラミック多層基板の寸法精度が向上する。
【００２１】
また、本発明のセラミックグリーンシートは、第１層に含まれるガラスの軟化点が第２層に含まれるガラスの軟化点よりも低いときには、第１層の焼結開始温度を第２層よりもより早くすることができ、セラミック多層基板の寸法精度がより向上する。
【００２２】
また、本発明のセラミックグリーンシートは、第１層は、脱脂を促進する還元剤を含んでいるときには、より脱脂性を改善することができるため、より容易にセラミックグリーンシートの絶縁性を改善することができる。また、脱脂性を低下させることなく、レーザ光吸収剤の添加量を増やすことができることから、より容易に貫通孔を形成することができる。
【００２３】
また、本発明のセラミックグリーンシートは、還元剤が、酸化銅または酸化モリブデンであるときには、レーザ光吸収剤の熱分解の温度になった時に、還元剤として働くことから、還元剤の添加量がより少ない場合であっても、より容易にレーザ光吸収剤の脱脂性を改善できることとなり、容易にセラミックグリーンシートの絶縁性を改善することができる。
【００２４】
また、本発明のセラミックグリーンシートは、レーザ光を照射することによって貫通孔が形成される、レーザ光吸収剤を含むセラミックグリーンシートにおいて、レーザ光が照射される主面と反対側の主面に向かって、レーザ光吸収剤の含有量が多くなっているとともに焼結開始温度が低くなっていることから、セラミックグリーンシートにおけるレーザ光吸収剤の含有量を少なくして脱脂性の低下を抑えつつ効率的に貫通孔を形成することができる。すなわち、レーザ光吸収剤を多く含む部位を、セラミックグリーンシートのレーザ光が照射される主面と反対側の主面の側に形成することによって、レーザ光吸収剤の含有量を少なくして焼結の際の脱脂性の低下を抑えることができる。また、貫通孔の径がセラミックグリーンシートの厚み方向で変化しにくいものとなる。
【００２５】
また、レーザ光が照射される主面と反対側の主面の側の焼結開始温度を、レーザ光が照射される主面の側よりも低くすることによって、レーザ光が照射される主面と反対側の主面の側の焼結を、レーザ光が照射される主面の側よりも早くして、レーザ光が照射される主面と反対側の主面の側の焼結性に対する影響を抑えることができる。また、レーザ光が照射される主面と反対側の主面の側が、レーザ光が照射される主面の側に対して拘束基板のように振る舞うため、レーザ光が照射される主面の側の寸法のばらつきを抑えることができる。
【００２６】
また、本発明のセラミックグリーンシートは、レーザ光が照射される主面から反対側の主面に向かって、ガラスの軟化点が低くなっているときには、レーザ光が照射される主面と反対側の主面の側の焼結開始温度を、レーザ光が照射される主面の側よりも容易に低くすることができる。その結果、軟化点の低い部分により、ＸＹ方向への収縮を抑制することができるため、セラミック多層基板の寸法精度がより向上する。
【００２７】
また、本発明のセラミックグリーンシートは、脱脂を促進する還元剤を含んでおり、還元剤の含有量がレーザ光が照射される主面から対向する反対側の主面に向かって多くなっているときには、脱脂性をより改善することができるため、より容易にセラミックグリーンシートの絶縁性を改善することができる。また、脱脂性を低下させることなく、レーザ光吸収剤の添加量を増やすことができることから、より容易に貫通孔を形成することができる。
【００２８】
また、本発明のセラミックグリーンシートは、還元剤が、酸化銅または酸化モリブデンであるときには、レーザ光吸収剤の熱分解の温度になった時に、還元剤として働くことから、還元剤の添加量がより少ない場合であっても、より容易にレーザ光吸収剤の脱脂性を改善できることとなり、容易にセラミックグリーンシートの絶縁性を改善することができる。
【００２９】
本発明のセラミック多層基板の製造方法によれば、上記本発明のセラミックグリーンシートにレーザ光を照射して貫通孔を形成し、次に貫通孔に導体ペーストを充填し、次に導体ペーストを充填したセラミックグリーンシートを複数枚積層して積層体を作製し、次に積層体を焼成することから、寸法精度に優れたセラミック多層基板を製造することができる。
【図面の簡単な説明】
【００３０】
【図１】図１（ａ）〜（ｄ）は本発明のセラミック多層基板の製造方法について実施の形態の１例を示す各製造工程ごとの断面図である。
【発明を実施するための形態】
【００３１】
以下に、添付の図面を参照して、本発明のセラミックグリーンシートの実施の形態について説明する。
【００３２】
図１は、本発明のセラミック多層基板の製造方法の実施の形態の一例を示す工程毎の断面図である。図１において、１はセラミックグリーンシート、２は第１層、３は第２層、４は貫通孔、５は配線導体、６は導体ペースト、７はレーザ光、８は積層体をそれぞれ示している。
【００３３】
本実施の形態の１例のセラミックグリーンシート１は、レーザ光７を照射することによって貫通孔４が形成される、レーザ光吸収剤を含むセラミックグリーンシート１において、レーザ光７が照射される主面１ａと反対側の主面１ｂの表層にある第１層２およびその残部の第２層３を有しており、第１層２は、第２層３よりもレーザ光吸収剤の含有量が多く焼結開始温度が低い構成である。
【００３４】
この構成により、セラミックグリーンシート１におけるレーザ光吸収剤の含有量を少なくして脱脂性の低下を抑えつつ効率的に貫通孔４を形成することができる。すなわち、レーザ光吸収剤を含む第１層２を、セラミックグリーンシート１のレーザ光７が照射される主面１ａと反対側の主面１ｂの表層に形成することによって、レーザ光吸収剤の含有量を少なくして焼結の際の脱脂性の低下を抑えることができる。
【００３５】
また、第１層２の焼結開始温度を第２層３よりも低くすることによって、第１層２の焼結を第２層３よりも早くして、第２層３の焼結性に対する影響を抑えることができる。また、第１層２が、第２層３に対して拘束基板のように振る舞うため、第２層３の寸法のばらつきを抑えることができる。すなわち、第２層３が焼結を開始するときには、第１層２は既に焼結を開始していることから、第１層２の脱脂の影響が少なくなるため、第２層３を充分に焼結することができることとなり、セラミックグリーンシート１の絶縁性を改善することができる。また、第２層３が焼結する温度では、第１層２が第２層３のＸＹ方向（平面方向）への収縮を抑制することができるため、セラミックグリーンシート１を用いて作製したセラミック多層基板の寸法精度が向上する。
【００３６】
本実施の形態のセラミックグリーンシート１は、一般に厚みが10〜200μｍ程度であるが、第１層２の厚みは５〜100μｍ程度であることが好ましい。この範囲内とすることにより、セラミックグリーンシート１におけるレーザ光吸収剤の含有量を少なくして脱脂性の低下を抑えつつ効率的に貫通孔４を形成することができ、また、セラミックグリーンシート１におけるレーザ光吸収剤の含有量が多くなりすぎて脱脂性が低下することを抑えることができる。
【００３７】
第１層２に含まれるレーザ光吸収剤の含有量は、0.1〜10質量％がよく、この範囲内とすることにより、レーザ光７の吸収効果によって効率的に貫通孔４を形成することができ、また、レーザ光吸収剤の含有量を少なくして脱脂性の低下を抑えることができる。
【００３８】
第２層３に含まれるレーザ光吸収剤の含有量は、０〜７質量％がよく、この範囲内とすることにより、以下のような効果を奏する。セラミックグリーンシート１にレーザ光７を照射すると、セラミックグリーンシート１の材料温度が上昇し、その爆発力で材料が飛散することにより穴が形成されるが、裏面（主面１ｂ）側のレーザ光７の吸収率が高いと、裏面側の爆発力が高いため、直胴状の貫通孔４を形成しやすい。逆に、表面（主面１ａ）側のレーザ光７の吸収率が高いと、表面付近では穴を形成しやすいものの、裏面の吸収率が低いため、表面側で貫通孔４の径が大きくなり、裏面側で貫通孔４の径が小さくなり、テーパー状の貫通孔４となる。テーパー状の貫通孔４が形成されると、貫通孔４に充填される導電性ペーストの充填不良が発生したり、また、表面側で貫通孔４の径が大きいため、貫通孔４に近接した電気的に接続されるべきではない配線導体５等とのショートが発生する。
【００３９】
レーザ光７の照射エネルギー（出力）は0.1〜30Ｗ程度が好ましい。この範囲内とすることにより、レーザ光７の照射によってセラミックグリーンシート１の照射部位を効率的に昇温させることができ、また、レーザ光７による熱影響によりセラミックグリーンシート１が変形することを抑制することができる。
【００４０】
レーザ光７の波長は100〜10000ｎｍ程度が好ましい。この範囲内とすることにより、レーザ光７をレーザ光吸収剤に効率的に吸収させることができ、また、レーザ光７による熱影響によりセラミックグリーンシート１が変形することを抑制することができる。また、レーザ光７の波長は、可視光の波長範囲である380〜780ｎｍとすることがより好ましく、レーザ光７が可視状態であるために貫通孔４形成の作業性、レーザ装置の操作性に有利である。
【００４１】
レーザ光７のパルス幅は１ｐｓｅｃ〜100ｎｓｅｃ程度が好ましい。この範囲内とすることにより、レーザ光７の照射によってセラミックグリーンシート１の照射部位を効率的に昇温させることができ、またレーザ光７による熱の影響によりセラミックグリーンシートが変形することを抑制することができる。
【００４２】
レーザ光７を発生するレーザ装置としては、ＹＡＧレーザ装置、ＵＶ−ＹＡＧレーザ装置、炭酸ガス（ＣＯ２）レーザ装置、ファイバーレーザ装置等を用いることができる。
【００４３】
以下、セラミックグリーンシート１の製造方法にしたがって本実施の形態のセラミックグリーンシート１について説明する。
【００４４】
まず、図１（ａ）に示すように、セラミックグリーンシート１を準備する。
【００４５】
本実施の形態のセラミックグリーンシート１は、以下のようにして作製できる。セラミック粉末、ガラス粉末、フィラー粉末、有機バインダー、溶剤、及びレーザ光吸収剤等を混合した、第１のセラミックスラリーを支持体上に塗布し第１層２を形成した後に、同様にして作製した第２のセラミックスラリーを第１層２の上に塗布して、第２層３を形成することにより、作製することが可能である。
【００４６】
また、１つの支持体（支持体Ａ）上に形成した第１層２を、第２層３を形成した他の支持体（支持体Ｂ）の第２層３上に積み重ねて加圧、加温した後、支持体Ｂを剥がすことにより第１層２上に第２層３を転写し、セラミックグリーンシート１を作製することも可能である。
【００４７】
ここで、セラミック粉末の分散性やセラミックグリーンシート１の硬度および強度を調整するために、セラミックスラリーに分散剤や可塑剤を添加してしてもよい。
【００４８】
セラミックグリーンシート１に用いられるセラミック粉末としては、例えばセラミック配線基板を作製する場合であれば、Ａｌ２Ｏ３，ＡｌＮ，ガラスセラミック粉末（ガラス粉末とフィラー粉末との混合物）等が挙げられ、積層コンデンサを作製する場合であれば、ＢａＴｉＯ３系，ＰｂＴｉＯ３系等の複合ペロブスカイト系セラミック粉末が挙げられ、製造する目的物に要求される特性に合わせて適宜選択される。
【００４９】
ガラス粉末のガラス成分としては、例えばＳｉＯ２−Ｂ２Ｏ３系、ＳｉＯ２−Ｂ２Ｏ３−Ａｌ２Ｏ３系，ＳｉＯ２−Ｂ２Ｏ３−Ａｌ２Ｏ３−ＭＯ系（ただし、ＭはＣａ，Ｓｒ，Ｍｇ，ＢａまたはＺｎを示す），ＳｉＯ２−Ａｌ２Ｏ３−Ｍ１Ｏ−Ｍ２Ｏ系（ただし、Ｍ１およびＭ２は同じまたは異なってＣａ，Ｓｒ，Ｍｇ，ＢａまたはＺｎを示す），ＳｉＯ２−Ｂ２Ｏ３−Ａｌ２Ｏ３−Ｍ１Ｏ−Ｍ２Ｏ系（ただし、Ｍ１およびＭ２は上記と同じである），ＳｉＯ２−Ｂ２Ｏ３−Ｍ３２Ｏ系（ただし、Ｍ３はＬｉ，ＮａまたはＫを示す），ＳｉＯ２−Ｂ２Ｏ３−Ａｌ２Ｏ３−Ｍ３２Ｏ系（ただし、Ｍ３は上記と同じである），Ｐｂ系ガラス，Ｂｉ系ガラス等が挙げられる。
【００５０】
ここで、第１層２は第２層３よりも焼結開始温度が低いが、具体的には、第１層２に含まれるガラスの軟化点を、第２層３に含まれるガラスの軟化点よりも低くすることによって、第１層２の焼結開始を第２層３の焼結開始よりも早くすることができ、よりセラミック多層基板の寸法精度が向上する。
【００５１】
第１層２の焼結開始温度と第２層３の焼結開始温度の差は、10乃至200℃程度であればよい。この場合、第２層３のＸＹ方向の収縮を抑制することができ、また、第１層２の焼結後の、第１層２と第２層３との熱膨張差によるクラックの発生等を抑えることができる。
【００５２】
従って、例えば、第１層２の焼結開始温度は400〜700℃程度であり、第２層３の焼結開始温度は410〜900℃程度である。
【００５３】
また、第１層２の結晶化温度を、第２層３に含まれるガラスの軟化点よりも低くするこがよく、この場合、第２層３が収縮を開始する際に、第１層２が結晶化することにより、第２層３のＸＹ方向の収縮をより抑制することができるため、より寸法精度が向上する。
【００５４】
また、フィラー粉末としては、例えば、Ａｌ２Ｏ３，ＳｉＯ２，ＺｒＯ２とアルカリ土類金属酸化物との複合酸化物，ＴｉＯ２とアルカリ土類金属酸化物との複合酸化物，Ａｌ２Ｏ３およびＳｉＯ２から選ばれる少なくとも１種を含む複合酸化物（例えばスピネル，ムライト，コージェライト）等のセラミック粉末が挙げられる。
【００５５】
有機バインダーとしては、従来よりセラミックグリーンシート１に使用されているものが使用可能であり、例えばアクリル系（アクリル酸，メタクリル酸またはそれらのエステルの単独重合体または共重合体，具体的にはアクリル酸エステル共重合体，メタクリル酸エステル共重合体，アクリル酸エステル−メタクリル酸エステル共重合体等），ポリビニルブチラール系，ポリビニルアルコール系，アクリル−スチレン系，ポリプロピレンカーボネート系，セルロース系等の単独重合体または共重合体が挙げられる。焼成工程での分解、揮発性を考慮すると、アクリル系の有機バインダーがより好ましい。
【００５６】
溶剤としては、上記のセラミック粉末と有機バインダーとを良好に分散させて混合できるようなものであればよく、トルエン，ケトン類，アルコール類の有機溶媒や水等が挙げられる。これらの中で、トルエン，メチルエチルケトン，イソプロピルアルコール等の蒸発係数の高い溶剤は、セラミックスラリー塗布後の乾燥工程が短時間で実施できるので好ましい。
【００５７】
レーザ光吸収剤は、レーザ光７を吸収する成分からなり、使用するレーザ光７の波長等の種類により最適な材料を選択することができる。また、レーザ光吸収剤の材質としては、金属等の無機材料、樹脂等の有機材料のどちらも使用できる。
【００５８】
例えば、レーザ光７の波長が355ｎｍであれば、レーザ光吸収剤としては、酸化亜鉛，酸化チタン，酸化タングステン等の無機材料粉末、またはベンゾフェノン系，ベンゾトリアゾール系等の顔料等の有機材料を使用することができる。
【００５９】
レーザ光吸収剤の添加量としては、脱脂性およびセラミックグリーンシート１の焼結を阻害しない程度であればよく、0.1乃至10質量％程度であればよい。なお、レーザ光吸収剤は、第１層２および第２層３の、どちらの層においても添加することができる。
【００６０】
なお、セラミックグリーンシート１の脱脂工程（400℃程度の温度で乾燥させる乾燥工程）は、通常、焼結工程の前に行なわれるが、焼結工程とともにその前半に行なってもかまわない。
【００６１】
また、本実施の形態のセラミックグリーンシート１において、好ましくは、第１層２は、焼結時の脱脂を促進する還元剤を含んでいることから、還元剤から放出された酸素が、セラミックグリーンシート１中のレーザ光吸収剤およびその他有機成分中の炭素と結合することにより、二酸化炭素となり、セラミックグリーンシート１内の炭素成分が減少することから、より脱脂性を改善することができる。そのため、より容易にセラミックグリーンシート１の絶縁性を改善することができる。また、還元剤を添加することにより、脱脂性を低下させることなく、レーザ光吸収剤の添加量を増やすことができることから、より容易に貫通孔４を形成することができる。
【００６２】
ここで、還元剤として、酸化銅または酸化モリブデンを選定するとよく、レーザ光吸収剤の熱分解の温度になった時に、還元剤として働くことから、より少ない添加量においても、より容易にレーザ光吸収剤の脱脂性を改善できることとなり、容易にセラミックグリーンシート１の絶縁性を改善することができる。
【００６３】
レーザ光吸収剤の添加量としては、0.1乃至20質量％程度であればよく、その場合、脱脂性が改善でき、かつ、還元剤によるセラミックグリーンシート１の焼結性が低下することがない。
【００６４】
セラミックスラリーを塗布してセラミックグリーンシート１を形成する方法としては、ドクターブレード法，リップコーター法，ダイコーター法等が挙げられる。特にダイコーター法、スロットコーター法、カーテンコーター法等の押し出し式の方法を用いるとよく、この場合、これらは非接触式の塗布方法なので、第１層２の上に第２のセラミックスラリーを塗布して第２層３を形成する場合に、第１層２と第２層３とを混合させてしまうことがなく、セラミックグリーンシート１を形成することができる。
【００６５】
また、本実施の形態の他例のセラミックグリーンシート１は、レーザ光７を照射することによって貫通孔が形成される、レーザ光吸収剤を含むセラミックグリーンシート１において、レーザ光７が照射される主面１ａと反対側の主面１ｂに向かって、レーザ光吸収剤の含有量が多くなっているとともに焼結開始温度が低くなっている構成である。
【００６６】
上記の構成により、レーザ光吸収剤の添加量を少なくしても、より容易に貫通孔４を形成することが可能となり、かつ、主面１ａにおける貫通孔４の径の大きさと、主面１ｂにおける貫通孔４の径の大きさを、ほぼ同じになるように調整することができる。
【００６７】
レーザ光７が照射される主面１ａと反対側の主面１ｂに向かって、レーザ光吸収剤の含有量が多くなっているとともに焼結開始温度が低くなっている構成とする方法としては、焼結開始温度の異なる、すなわち軟化点の異なるガラスをそれぞれ含む複数のセラミックスラリーを、順に塗布して形成するという方法がある。
【００６８】
レーザ光７が照射される主面１ａの部位におけるレーザ光吸収剤の含有量は0.1〜５質量％程度がよく、この範囲内とすることにより、主面１ａにおけるレーザ光７による加熱が強くなりすぎないようにして、主面１ａでの貫通孔４の径が大きくなりすぎないようにすることができる。
【００６９】
レーザ光７が照射される主面１ａと反対側の主面１ｂの部位におけるレーザ光吸収剤の含有量は１〜15質量％程度がよく、この範囲内とすることにより、レーザ光吸収剤の含有量を少なくして脱脂性の低下を抑えつつ効率的に貫通孔４を形成することができる。
【００７０】
セラミックグリーンシート１の主面１ａの部位と主面１ｂの部位との焼結開始温度の差は、10乃至200℃程度であればよい。この場合、主面１ａ側の部位のＸＹ方向の収縮を抑制することができ、また、主面１ｂ側の部位の焼結後の、主面１ａ側の部位と主面１ｂ側の部位との熱膨張差によるクラックの発生等を抑えることができる。
【００７１】
従って、例えば、主面１ａの部位の焼結開始温度は400〜700℃程度であり、主面１ｂの部位の焼結開始温度は410〜900℃程度である。
【００７２】
次に、図１（ｂ）に示すように、レーザ光７を照射して貫通孔４を形成する。レーザ光７の波長としては、形成する貫通孔４の径、セラミックグリーンシート１の材質等により、適宜選択することができる。例えば、貫通孔４の径が50μｍ以上の場合、波長10000ｎｍ程度のＣＯ２レーザ装置等を用い、50μｍ以下の場合、波長355ｎｍ程度のＵＶ−ＹＡＧレーザ装置等を使用することができる。また、セラミックグリーンシート１の少なくとも一方主面に、有機フィルム等の支持体（以下、キャリアともいう）を貼り合せて使用してもよい。このようにすることで、貫通孔４を形成する際に発生する熱影響による、セラミックグリーンシート１の変形を抑制することができ、また、レーザ光を照射する面に支持体を貼りあわせておいて、加工した後に支持体を取り除くようにすると、レーザ光照射中に発生した、セラミックグリーンシート１の加工屑がセラミックグリーンシート１上に堆積するのを防止することができる。また、レーザ光７が照射される主面１ａの反対側の主面１ｂに支持体を貼りあわせて貫通孔４を形成すると、支持体があるために、レーザ光７の照射により揮発した際の蒸気の上昇気流が強まり、貫通孔４の壁面に付着した加工屑を除去しやすくなる。
【００７３】
次に、図１（ｃ）に示すように、貫通孔４に導電性ペースト６を充填して、貫通孔４に導体成分を導入する。
【００７４】
導電性ペーストに含まれる導体材料としては、例えばＷ，Ｍｏ，Ｍｎ，Ａｕ，Ａｇ，Ｃｕ，Ｐｄ，Ｐｔ等のうちの１種または２種以上が挙げられ、２種以上の場合はそれらを混合した導電性ペーストとする形態、２種以上のものの合金を含む導電性ペーストとする形態、個々の導電性ペーストから成るコーティングを積層させる形態等のいずれの形態であってもよい。その導体粉末はアトマイズ法、還元法等により製造されたものであり、必要により酸化防止、凝集防止等の処理を行なってもよい。また、分級等により微粉末または粗粉末を除去し粒度分布を調整したものであってもよい。導体粉末の粒度はマイクロトラック装置等の粒度測定器により測定することができる。
【００７５】
有機バインダーとしては、従来より導電性ペーストに使用されているものが使用可能であり、例えばアクリル系（アクリル酸，メタクリル酸またはそれらのエステルの単独重合体または共重合体，具体的にはアクリル酸エステル共重合体，メタクリル酸エステル共重合体，アクリル酸エステル−メタクリル酸エステル共重合体等），ポリビニルブチラール系，ポリビニルアルコール系，アクリル−スチレン系，ポリプロピレンカーボネート系，セルロース系等の単独重合体または共重合体が挙げられる。焼成工程での分解、揮発性を考慮すると、アクリル系、アルキド系の有機バインダーがより好ましい。また、有機バインダーの添加量としては、導体粉末により異なるが、有機バインダーの分解性に問題なく、かつ導体粉末を分散できる量であればよい。
【００７６】
有機溶剤としては、上記の導体粉末と有機バインダーとを良好に分散させて混合できるようなものであればよく、テルピネオール，ブチルカルビトールアセテートおよびフタル酸等の可塑剤などが使用可能であるが、導電性ペースト６の貫通孔４への充填後の溶剤の乾燥性を考慮し、テルピネオール等の低沸点溶剤などが好ましい。
【００７７】
また、配線導体５となる導電性ペーストを貫通孔４の上面等にスクリーン印刷法等によって形成する。配線導体５となる導電性ペーストとしては、貫通孔４に充填される導電性ペースト６と同様のものを使用できる。
【００７８】
最後に、図１（ｄ）に示すように、複数のセラミックグリーンシート１同士を位置合わせして積み重ね、加熱および加圧して圧着することで積層体８を作製する。このとき、積層体８におけるセラミックグリーンシート１同士が位置ずれしないように、また、複数のセラミックグリーンシート１を確実に積層できるように押さえる程度の加圧（0.1〜１ＭＰａ）を積層体８に対して行なうとよく、より精度よく確実な圧着が可能となる。
【００７９】
そして最後に、積層体８を焼成することにより、セラミック多層基板が作製される。焼成する工程は、有機成分の除去工程（脱脂工程）とセラミック粉末の焼結工程とから成る。有機成分の除去工程は、100〜800℃の温度範囲で積層体８を加熱することによって行ない、有機成分を分解、揮発させるものである。また、焼結工程における焼結温度は、セラミックスの組成により異なり、約800〜1600℃の範囲内で行なう。焼成雰囲気は、セラミック粉末および導体材料により異なり、大気中、還元雰囲気中、非酸化性雰囲気中等で行なわれ、有機成分の除去を効果的に行なうために水蒸気等を含ませてもよい。
【００８０】
焼成して得られたセラミック多層基板、電子部品等は、その表面に露出した配線導体５の表面に、配線導体５の腐食防止のために、または半田および金属ワイヤ等の外部の基板および電子部品等との接続手段との良好な接続のために、Ｎｉ，Ａｕのめっき層を施すとよい。
【００８１】
セラミック材料として低温焼結材料を用いる場合、積層体８の上下面にさらに拘束セラミックグリーンシートを積層して焼成し、焼成後に拘束セラミックグリーンシートを除去するようにすれば、より高寸法精度のセラミック多層基板を得ることが可能となる。拘束セラミックグリーンシートは、Ａｌ２Ｏ３等の難焼結性無機材料を主成分とするセラミックグリーンシートであり、焼結時に収縮しないものである。この拘束セラミックグリーンシートが積層された積層体８は、収縮しない拘束セラミックグリーンシートにより平面方向（ｘｙ方向）の収縮が抑制され、積層方向（ｚ方向）にのみ収縮するので、焼成収縮に伴う寸法ばらつきが抑制される。
【００８２】
また、拘束セラミックグリーンシートには難焼結性無機成分に加えて、焼結温度以下の軟化点を有するガラス成分、例えばセラミックグリーンシート１に含まれるガラス粉末と同じガラス粉末を含有させるとよい。焼結中にこのガラス粉末が軟化してセラミックグリーンシート１と結合することにより、セラミックグリーンシート１と拘束セラミックグリーンシートとの結合が強固となり、より確実な拘束力が得られる。このときのガラス量は、難焼結性無機成分とガラス成分を合わせた無機成分に対して外添加で、0.5乃至15質量％とするとよく、拘束力が向上し、かつ拘束グリーンシートの焼成収縮が0.5％以下に抑えられる。
【００８３】
焼成後、拘束セラミックグリーンシートを除去する。除去方法としては、例えば研磨、ウォータージェット、ケミカルブラスト、サンドブラスト、ウェットブラスト（砥粒と水とを空気圧により噴射させる方法）等の方法が挙げられる。
【実施例】
【００８４】
本発明のセラミックグリーンシートの実施例について以下に説明する。
【００８５】
セラミックグリーンシートを以下のようにして作製した。Ａｌ２Ｏ３から成るセラミック粉末、ＳｉＯ２−Ｂ２Ｏ３−Ａｌ２Ｏ３から成るガラス粉末、ＳｉＯ２から成るフィラー粉末、アクリル系の有機バインダー、トルエンから成る溶剤、および酸化亜鉛から成るレーザ光吸収剤等を混合した、第１のセラミックスラリーを、スクリーン印刷法によってポリエチレンテレフタレートから成る支持体上に印刷して塗布し、厚み25μｍの第１層を形成した。第１層は、レーザ光吸収剤を５質量％含むものとした。
【００８６】
同様にして作製した第２のセラミックスラリーを第１層の上に印刷して塗布し、厚み50μｍの第２層を形成した。第２層は、レーザ光吸収剤を１質量％含むものとした。
【００８７】
また、第１層に含まれるガラス（ＳｉＯ２−Ｂ２Ｏ３−Ａｌ２Ｏ３ガラス）の軟化点を450℃とすることにより、焼結開始温度を500℃とし、第２層に含まれるガラス（ＳｉＯ２−Ｂ２Ｏ３−Ａｌ２Ｏ３ガラス）の軟化点を700℃とすることにより、焼結開始温度を725℃とした。
【００８８】
これにより、第１層および第２層から成る厚み75μｍのセラミックグリーンシートを作製した。
【００８９】
レーザ光を発生するレーザ装置としてＵＶ−ＹＡＧレーザ装置を用い、波長355ｎｍ、照射エネルギー（出力）３Ｗのレーザ光を、１つの貫通孔につきパルス幅を100ｎｓｅｃとして、セラミックグリーンシートに50μｍの貫通孔を1000個形成した。
【００９０】
そして、セラミックグリーンシートのレーザ光が照射される側の主面（表面）における貫通孔の径と、その主面と反対側の主面（裏面）における貫通孔の径とを測定したところ、1000個の貫通孔の平均値で15μｍの差しかなかった。
【００９１】
次に、セラミックグリーンシートを900℃で１時間焼結してセラミック基板を作製したところ、セラミック基板の平面方向の寸法の変化率は0.2％程度となった。
【００９２】
また、比較例のセラミックグリーンシートを以下のようにして作製した。上記実施例と同様にして、ＳｉＯ２−Ｂ２Ｏ３−Ａｌ２Ｏ３ガラスを含み、レーザ光吸収剤を含まない厚み75μｍのセラミックグリーンシートを作製し、このセラミックグリーンシートに、上記実施例と同様にして、1000個の貫通孔を形成した。
【００９３】
そして、セラミックグリーンシートのレーザ光が照射される側の主面（表面）における貫通孔の径と、その主面と反対側の主面（裏面）における貫通孔の径とを測定したところ、1000個の貫通孔の平均値で25μｍの差が生じ、テーパー状の貫通孔が形成された。
【００９４】
次に、セラミックグリーンシートを900℃で１時間焼結してセラミック基板を作製したところ、セラミック基板の平面方向の寸法の変化率は0.3％程度となった。
【符号の説明】
【００９５】
１：セラミックグリーンシート
１ａ：レーザ光が照射される主面
１ｂ：レーザ光が照射される主面と反対側の主面
２：第１層
３：第２層
４：貫通孔
５：配線導体
６：導電性ペースト
７：レーザ光
８：積層体
【図１】
2010274424.tif 000003